(57)【要約】【課題】ボトルキャップとして用いた際に、常温、加温保管時の両方で寸法安定性に優れ、剛性、耐衝撃性、成形性、対ストレスクラック性等を兼ね備えたボトルキャップ用ポリエチレン樹脂組成物を提供する。【解決手段】エチレンと炭素数が３〜２０のα−オレフィンとの共重合体であって、次の（ａ）から（ｆ）の要件を満足するボトルキャップ用ポリエチレン樹脂組成物。（ａ）コードＤのＭＦＲが１．０〜８ｇ／１０ｍｉｎ．（ｂ）コードＧのＭＦＲが１２０〜４００ｇ／１０ｍｉｎ．（ｃ）コードＤのＭＦＲとコードＧのＭＦＲとの比ＦＲＲ（Ｇ／Ｄ）の値が４５以上（ｄ）密度が９５５ｋｇ／ｍ３  以上（ｅ）高温ＧＰＣで測定した分子量１０００以下の成分量（ＦＬ）が０．２〜４重量％（ｆ）高温ＧＰＣで測定した分子量１００万以上の成分量（ＦＨ）が０．３〜５重量％【選択図】        なし【特許請求の範囲】
【請求項１】
エチレンと炭素数が３〜２０のα−オレフィンとの共重合体であって、下記の要件（ａ）〜（ｆ）を満たすボトルキャップ用ポリエチレン樹脂組成物。
（ａ）コードＤのＭＦＲが１．０〜８ｇ／１０ｍｉｎ．
（ｂ）コードＧのＭＦＲが１２０〜４００ｇ／１０ｍｉｎ．
（ｃ）コードＤのＭＦＲとコードＧのＭＦＲとの比ＦＲＲ（Ｇ／Ｄ）の値が４５以上
（ｄ）密度が９５５ｋｇ／ｍ３  以上
（ｅ）高温ＧＰＣで測定した分子量１０００以下の成分量（ＦＬ）が０．２〜４重量％
（ｆ）高温ＧＰＣで測定した分子量１００万以上の成分量（ＦＨ）が０．３〜５重量％
【請求項２】
更に、下記の要件（ｇ）〜（ｋ）を満たすことを特徴とする請求項１に記載のボトルキャップ用ポリエチレン樹脂組成物。
（ｇ）実質的に低分子量成分と高分子量成分からなるポリエチレン樹脂であって、耐環境応力亀裂性（ＥＳＣＲ）の値が１５時間以上、
（ｈ）引張破壊時呼び歪みが５００％以下
（ｉ）引張降伏強度が２２ＭＰａ以上
（ｊ）低分子量成分が３０重量％以上７０重量％未満
（ｋ）低分子量成分の密度が９６５ｋｇ／ｍ３  以上
【発明の詳細な説明】
【０００１】
【発明の属する技術分野】
本発明は、キャップ用のポリエチレン樹脂組成物に関する。さらに詳しくは、剛性と衝撃強度とのバランス、高速成形性、成形後の製品の寸法安定性、寸法の保持性能、低臭気性、食品との接触における安全性などに優れ、しかも飲料ボトルなどの内圧に耐えうる耐環境応力亀裂性、耐ストレスクラック性並びに飲料ボトルを加温保管した状態でもキャップの開栓性が良好であるキャップ用ポリエチレン樹脂組成物に関するものである。
【０００２】
【従来の技術】
従来、炭酸飲料や清涼飲料水、お茶などのＰＥＴボトルに使用されているボトルキャップとしては、飲料充填時の耐熱性や、ボトル内圧に耐えうる素材として、アルミ製やポリプロピレン製のものが大半であった。しかしながら、低コスト化、成形サイクルの短縮、リサイクルなどの問題から、ポリエチレンに対する要求が高まり、最近になって漸く、ポリエチレン製のボトルキャップが出始めてきた。
【０００３】
ポリエチレンは、ポリプロピレンのように多くの酸化防止剤を添加することなく、安定な成形品が得られることから、飲料と接触するボトルキャップなどには最適な材料であるが、一方で、ボトル内圧の高い炭酸飲料や高温充填飲料などには、ストレスクラックが発生するなどの問題があった。また、従来のポリエチレン製ボトルキャップでは、成形時の樹脂の流れに平行な方向と垂直な方向との成形収縮率が異なるために、真円が得られず、ボトルとの密着性が低いなどの問題も出ている。更に、飲料の入ったボトルを保管しておいた場合、ボトルキャップの寸法保持性能が低く、徐々に密着性が低下し、内容物が漏れたり、炭酸が抜けてしまうなどの問題や、加温状態で保管したキャップを開栓した際、ブリッジ部が伸び切り、開栓性が劣るなどの問題も認められた。
特許文献１〜特許文献３には、耐ストレスクラック性を保持しながら高剛性で高速成形可能な樹脂組成物が記載されているが、寸法の保持性能、寸法安定性、高温下での開栓性まで高めることはできず、飲料ボトルを保管する場合のキャップとしては必ずしも好ましいものとは言えない。
【０００４】
【特許文献１】
特開２０００−２４８１２５号公報
【特許文献２】
特開２０００−６０５５９号公報
【特許文献３】
特開２００１−１８０７０４号公報
【０００５】
【発明が解決しようとする課題】
本発明は、かかる従来技術の欠点を改良するものであり、剛性と衝撃強度とのバランス、高速成形性、低臭気性、食品との接触における安全性、飲料ボトルの内圧に耐えうる耐環境応力亀裂性、耐ストレスクラック性を持つことは勿論のこと、成形後の製品の寸法安定性、寸法の保持性能や、高温保管時でもボトルキャップのブリッジの切れ具合が良好である優れた開栓性も兼ね備えた新規なボトルキャップ用ポリエチレン樹脂組成物を提供するものである。
【０００６】
【課題を解決するための手段】
本発明は、従来技術の欠点を改良するため鋭意研究を重ねた結果、ボトルキャップ用のポリエチレン樹脂組成物が、特定の物性要件を満たす場合、驚くべきことに、剛性と衝撃強度とのバランス、高速成形性、低臭気性、食品との接触における安全性、飲料ボトルの内圧に耐えうる耐環境応力亀裂性、耐ストレスクラック性のみならず、成形後の製品の寸法安定性、寸法の保持性能、高温保管時の開栓でも優れた開栓性を兼ね備え、前記課題を解決できることを見出し、本発明を成すに至った。
【０００７】
すなわち、本発明は、
（１）エチレンと炭素数が３〜２０のα―オレフィンとの共重合体であって、下記の要件（ａ）〜（ｆ）を満たすボトルキャップ用ポリエチレン樹脂組成物、
（ａ）コードＤのＭＦＲが１．０〜８ｇ／１０ｍｉｎ．
（ｂ）コードＧのＭＦＲが１２０〜４００ｇ／１０ｍｉｎ．
（ｃ）コードＤのＭＦＲとコードＧのＭＦＲとの比ＦＲＲ（Ｇ／Ｄ）の値が４５以上
（ｄ）密度が９５５ｋｇ／ｍ３  以上
（ｅ）高温ＧＰＣで測定した分子量１０００以下の成分量（ＦＬ）が０．２〜４重量％
（ｆ）高温ＧＰＣで測定した分子量１００万以上の成分量（ＦＨ）が０．３〜５重量％
（２）更に、下記の要件（ｇ）〜（ｋ）を満たすことを特徴とする（１）に記載のボトルキャップ用ポリエチレン樹脂組成物、
（ｇ）実質的に低分子量成分と高分子量成分からなるポリエチレン樹脂であって、耐環境応力亀裂性（ＥＳＣＲ）の値が１５時間以上、
（ｈ）引張破壊時呼び歪みが５００％以下
（ｉ）引張降伏強度が２２ＭＰａ以上
（ｊ）低分子量成分が３０重量％以上７０重量％未満
（ｋ）低分子量成分の密度が９６５ｋｇ／ｍ３  以上、
である。
【０００８】
【発明の実施の形態】
以下、本発明について更に詳細に説明する。
本発明に係るポリエチレン樹脂組成物は、チーグラー型触媒、フィリップス型触媒、カミンスキー型触媒等を用い、エチレンと炭素数３〜２０のα−オレフィンから選ばれた１種または２種以上のコモノマーとを、所望の密度となるような割合で重合させることにより製造される。
その際、所望の分子量やメルトインデックスを得るには、水素のような分子量調節剤を用いればよい。
また、所望の分子量分布を得るには、重合温度、重合圧力、モノマー組成、触媒種といった重合条件を制御すれば良いが、中でも触媒の選択により容易に制御できる。
触媒としては、チーグラー型触媒が好ましく、特に固体担体に担持された高活性チーグラー型触媒が好ましい。
【０００９】
固体担体の代表例として、有機マグネシウム化合物とＳｉ−Ｈ結合含有クロルシラン化合物とから得られるハロゲン含有マグネシウム化合物が挙げられる。
重合は、スラリー重合、気相重合、溶液重合などの種々の方法によって行うことができる。
α−オレフィンの代表例としては、例えば、プロピレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、及び１−エイコセンなどが挙げられる。
【００１０】
（ａ）本発明の樹脂組成物は、コードＤのＭＦＲ（ＪＩＳ−Ｋ−７２１０：１９９９、１９０℃、２．１６ｋｇ荷重；以下「ＭＦＲＤ」と記載する）１〜８ｇ／１０ｍｉｎ．であることが必要であり、好ましくは、１．２〜７ｇ／１０ｍｉｎ．、更に好ましくは、１．５〜７ｇ／１０ｍｉｎ．である。ＭＦＲＤの値が１ｇ／１０ｍｉｎ．未満である場合、成形時の充分な流動性が得られず、高速成形性に劣る。また、８ｇ／１０ｍｉｎ．を超える場合は、耐ストレスクラック性、ＥＳＣＲが劣るばかりでなく、成形後の寸法安定性も劣る。
（ｂ）また、コードＧのＭＦＲ（ＪＩＳ−Ｋ−７２１０：１９９９、１９０℃、２１．６ｋｇ荷重；以下「ＭＦＲＧ」と記載する）の値が１２０〜４００ｇ／１０ｍｉｎ．であることが必要である。好ましくは、１４０〜３００ｇ／１０ｍｉｎ．である。この値が１２０ｇ／１０ｍｉｎ．未満であれば高速成形性に劣り、４００ｇ／１０ｍｉｎ．を超える場合は、良好な耐ストレスクラック性、ＥＳＣＲが得られない。
【００１１】
（ｃ）次に、ＭＦＲＤとＭＦＲＧとの比ＦＲＲ（Ｇ／Ｄ）の値が４５以上、好ましくは５０以上であることが必要である。この値が４５未満である場合、成形時の負荷が高くなり好ましくない。また、耐ストレスクラック性やＥＳＣＲも充分ではない。また、上限値は４００以下、好ましくは３５０以下、更に好ましくは３００以下である。上限値が４００を超える場合、衝撃強度が低下する。
（ｄ）樹脂組成物の密度は９５５ｋｇ／ｍ３  以上であることが必要である。耐ストレスクラック性を良好にするためには、樹脂の密度は低くすることが有効であるが、ボトルキャップ用の樹脂組成物においては、密度が９５５ｋｇ／ｍ３  未満である場合、キャップの剛性が不足し、ボトルへの装填時に変形が発生したり、飲料を充填したボトルを高温で保管した際にキャップが変形するなどの不具合が生じる。また、衝撃強度が低下したり、成形後の製品の臭気も悪化する。
【００１２】
（ｅ）また、高温ＧＰＣで測定した分子量１０００以下の成分量（ＦＬ）が０．２〜４重量％、好ましくは０．２５〜３．５重量％の範囲であることが重要である。ＦＬは、ポリエチレンの成分としては、いわゆる低分子量成分と呼ばれるものであるが、この成分の量が４重量％を超える場合、キャップ成形品の臭気が問題になり、食品用途などでは好ましくないばかりでなく、成形品の異方性が大きくなり、成形品の寸法安定性が劣る。逆に、０．２重量％未満である場合、成形時の異方性を緩和する効果が劣るために、成形品、特にキャップのような円状の成形品においては、充分な真円が得られず、ボトルとの密着性が劣る欠点が出る場合がある。
（ｆ）次に、高温ＧＰＣで測定した分子量１００万以上の成分量（ＦＨ）が０．３〜５重量％の範囲にあることも重要である。ＦＨの値が０．３重量％未満である場合、長期特性に効果のある、いわゆる高分子量成分の量が少ないため、耐ストレスクラック性やＥＳＣＲが劣る。また、ＦＨが５重量％を超える場合、成形時に充分な流動性が得られないばかりか、未溶融のゲルの原因ともなるため、製品の表面状態を悪化させることもある。
【００１３】
尚、高温ＧＰＣの測定法ならびに、ＦＬ、ＦＨの求め方は、以下のようにして行うことができる。
すなわち、ゲル・パーミエーション・クロマトグラフィー（Ｗａｔｅｒｓ社製）を用いて、一般的なポリエチレンの測定法で測定が可能である。例えば、カラム：ＰＳゲル、温度：１４０℃、溶媒：１，２，４−トリクロロベンゼン、試料：２０ｍｇ／溶媒１０ｍｌ、流量：１．０ｍｌ／分で測定する。ここで得られた分子量分布のチャートにおいて、ＦＬは分子量１０００以下の、ＦＨは分子量１００万以上の部分の、それぞれの面積が各成分の重量比に相当する。
【００１４】
更に、本発明のボトルキャップ用ポリエチレン樹脂組成物にあっては、次の（ｇ）〜（ｋ）の要件をも満足することが好ましい。
即ち、（ｇ）実質的に低分子量成分と高分子量成分とからなるポリエチレン樹脂であって、耐環境応力亀裂性（ＥＳＣＲ）の値が１５時間以上であることが好ましい。ＥＳＣＲが１５時間未満である場合、高温で保管されるようなボトルのキャップとしては、長時間の保管によってストレスクラックが発生するなどの問題が生じる。尚、ＥＳＣＲの測定法は、ＪＩＳ−Ｋ−６７６０に記載の方法によって実施した。
【００１５】
（ｈ）ポリエチレン樹脂の引張破壊時呼び歪みが５００％以下であることが好ましい。５００％を超える場合、ボトルに装填したキャップを開栓する際、ブリッジ部分の切れが悪くなり、開栓性が劣る。特に高温で保管された飲料入りのボトルからキャップをはずす際、ブリッジ部分が伸びきるため、開栓性は悪化するが、本発明のように引張破壊時呼び歪みが５００％以下のポリエチレン樹脂組成物を使用したキャップでは、比較的容易に開栓が可能である。
（ｉ）引張降伏強度が２２ＭＰａ以上であることも重要である。この値が２２ＭＰａ未満である場合、ボトルへのキャップ装填時に充分な締め付けトルクをかけることだできず、ボトルとキャップとの充分な密着性を得ることができなくなる場合がある。
尚、引張破壊時呼び歪み及び引張降伏強度は、２１０℃で成形した射出成形板を試料として、ＪＩＳ−Ｋ−７１６１：１９９４に記載の方法で実施した。
【００１６】
（ｊ）また、実質的に低分子量成分（以下、成分Ａと記載する）と高分子量成分（以下、成分Ｂと記載する）からなるポリエチレン樹脂組成物であって、成分Ａが３０〜７０重量％未満であることが好ましい。成分Ａの量が３０重量％未満である場合、成形性が劣り、７０重量％以上である場合、ＥＳＣＲが劣る。
（ｋ）また、成分Ａの密度は９６５ｋｇ／ｍ３  以上であることが好ましい。更に好ましくは、密度を９６８ｋｇ／ｍ３  以上とすることが望ましい。成分Ａの密度が９６５ｋｇ／ｍ３  未満である場合、耐ストレスクラック性やＥＳＣＲが劣る。成分Ａの分子量は特に規定されないが、ＭＦＲＤで１０００ｇ／１０ｍｉｎ．以下であることが実質的である。好ましくは１０ｇ／１０ｍｉｎ．以上６００ｇ／１０ｍｉｎ．以下、更に好ましくは、５０ｇ／１０ｍｉｎ．以上５００ｇ／１０ｍｉｎ．以下である。
実質的に成分Ａと成分Ｂとからなるポリエチレン樹脂組成物の製造方法には特に制限はなく、成分Ａと成分Ｂとを別々に重合し、それらを所定の配合比でブレンドすることによるパウダーブレンドやペレットブレンド、あるいは、直列に接続した２以上の重合器で順次連続的に重合して得られる多段重合法や並列に接続した２以上の重合器で同時に重合して得られる各成分をスラリー状態などでブレンドする方法でも良い。
【００１７】
混練する場合には、１５０〜３００℃の温度で一軸または二軸の押出機や混練機等で行われる。好ましくは、樹脂の均一性等の理由から、直列に接続した２以上の重合器で順次連続的に重合して得られるものが望ましい。重合触媒としては、前記した、チーグラー型触媒、フィリップス型触媒、カミンスキー型触媒などの各種触媒が使用可能である。重合方法も特に制限はなく、スラリー重合、気相重合、溶液重合などの方法によって行われる。ここで、例えば重合器を２つ直列に接続した二段重合の例を示せば、一段目において、エチレン単独あるいはエチレンと前記したようなα−オレフィンとを（共）重合させて、成分Ａを製造し、得られたスラリー状態の樹脂を引き続き二段目に移送させてエチレン単独あるいはエチレンとα−オレフィンの（共）重合を行い、成分Ｂを製造する。この際、一段目の成分Ａの重合においては、得られるポリエチレン樹脂の密度を９６５ｋｇ／ｍ３  以上とすることが必要であるため、重合に使用するα−オレフィンの量を少なくすることが好ましい。尚、各段における分子量の調節は、各段で重合時に加える水素の量によって実施することが可能である。
【００１８】
二段での連続重合における成分Ａと成分Ｂとの割合は、樹脂の生産量から把握することが可能であり、また、高温ＧＰＣによる分析結果を２つのガウス分布に近似してピーク分離することでも把握が可能である。
上記本発明のポリエチレン樹脂組成物には、本発明の効果を損なわない範囲で添加剤や充填剤等を添加しても良い。使用される添加剤としては、例えば、酸化防止剤（フェノール系、リン系、イオウ系など）、帯電防止剤、滑剤、光安定剤、紫外線吸収剤、防曇剤、有機過酸化物などがあり、充填剤としては、例えば、タルク、シリカ、カーボン、マイカ炭酸カルシウム、炭酸マグネシウム、木粉などが挙げられる。必要に応じて、酸化チタンや有機顔料を使用することも可能である。これらの添加剤や充填剤、酸化チタン、有機顔料などは、キャップの成形時にマスターバッチなどで添加することも可能である。
【００１９】
【実施例】
本発明を実施例及び比較例を用いて更に具体的に説明するが、本発明はこれら実施例などにより何ら限定されるものではない。
本発明及び以下の実施例、比較例において、示す記号ならびに測定方法は以下の通りである。
（１）コードＤのＭＦＲ：
メルトインデックスを表し、ＪＩＳ−Ｋ−７２１０により温度１９０℃、荷重２．１６ｋｇの条件下で測定した値で単位はｇ／１０ｍｉｎ．である。
（２）コードＧのＭＦＲ：
メルトインデックスを表し、ＪＩＳ−Ｋ−７２１０により温度１９０℃、荷重２１．６ｋｇの条件下で測定した値で単位はｇ／１０ｍｉｎ．である。
（３）ＦＲＲ（Ｇ／Ｄ）：
上記のコードＧのＭＦＲとコードＤのＭＦＲとの比を表す。
【００２０】
（４）密度：
ＪＩＳ−Ｋ−７１１２に従って測定した値で、単位はｋｇ／ｍ３  である。
（５）分子量１０００以下の成分量：
高温ゲル・パーミエーション・クロマトグラフイー（ＧＰＣ）を測定し、得られた分子量分布のチャートにおいて、分子量が１０００以下の部分の面積で表される。高温ＧＰＣ測定は、Ｗａｔｅｒｓ社製Ａｌｌｉａｎｃｅ  ＧＰＣＶ  ２０００を用い、カラムには、昭和電工（株）製のＡＴ−８０７Ｓ（１本）と東ソー（株）製ＧＭＨＨＲ−Ｈ（Ｓ）ＨＴ（２本）を直列に接続し、移動相にトリクロロベンゼン（ＴＣＢ）、カラム温度１４０℃、流量１．０ｍｌ／分、試料濃度２０ｍｇ／溶媒１０ｍｌ、試料溶解温度１４０℃、試料溶解時間１時間の条件下で行った。単位は重量％である。
【００２１】
（６）分子量１００万以上の成分量：
上記（５）と同様にして測定した分子量分布のチャートにおいて、分子量が１００万以上の部分の面積で表される。単位は重量％である。
（７）耐環境応力亀裂性（ＥＳＣＲ）：
定ひずみ環境応力亀裂試験であり、ＪＩＳ−Ｋ−６７６０に記載の方法で実施した。試験液としては、ローディア日華（株）製のイゲパルＣＯ−６３０の１０重量％水溶液を使用し、環境応力による亀裂が発生する確率が５０％（以下Ｆ５０と記載）となる時間を計測し、ＥＳＣＲの値とした。単位は時間である。
（８）引張破壊時呼び歪み：
２１０℃で成形した射出成形板を試料に用い、ＪＩＳ−Ｋ−７１６１に記載の方法で測定した。単位は％である。
【００２２】
（９）引張降伏応力：
上記（８）と同様にして測定した。単位はＭＰａである。
（１０）低分子量成分：
実質的に低分子量成分（成分Ａ）と高分子量成分（成分Ｂ）からなるポリエチレン組成物において、低分子量成分（成分Ａ）を表し、組成物中の割合はブレンドするときの配合量から求めることができる。また、連続多段重合においては、低分子量成分（成分Ａ）を製造する段のポリエチレンの生産量から求めることができる。更に、低分子量成分（成分Ａ）と高分子量成分（成分Ｂ）とが配合されたポリエチレン組成物においては、高温ＧＰＣで測定した分子量分布（Ｍｗ／Ｍｎ：重量平均分子量／数平均分子量）のチャートを、ガウス分布で近似して２つのピークに分離することでも測定が可能である。
（１１）曲げ弾性率：
上記（８）で作成した射出成形板をＪＩＳ−Ｋ−７１６１に記載の方法で求めた。単位はＭＰａである。
【００２３】
（１２）シャルピー衝撃強度：
上記（８）で作成した射出成形板をＪＩＳ−Ｋ−７１１１に記載の方法で求めた。温度は２３℃である。単位はｋＪ／ｍ２  である。
（１３）製品の寸法安定性：
２００℃で成形した射出成形板（１５ｃｍ×１５ｃｍ×２ｍｍ）において、成形板中心部の流れ方向の収縮率（ＭＲ）と、流れとは垂直な方向の収縮率（ＴＲ）との比（ＭＲ／ＴＲ）から求めた。それぞれの収縮率については、射出成形後、２１〜２５℃、湿度４５〜５５％の条件下で２４時間放置した試料を用いて、射出成形の金型の縦（流れ方向）または横（流れと垂直方向）の寸法（１５ｃｍ）と試料の流れ方向、流れと垂直方向の各寸法の比をもって測定した。
ＭＲ／ＴＲの比が２．０以下であることが異方性の影響が少ない目安とした。すなわち、ＭＲ／ＴＲの値が２．０未満を○、２．０以上２．５未満を△、２．５以上を×で表した。
【００２４】
（１４）高温保管時の成形品の寸法安定性：
上記（１３）で作成した射出成形板を２１〜２５℃、湿度４５〜５５％の条件下で２４時間放置した後、６０℃、湿度６０％の恒温恒湿槽で７２時間放置した試料を用いた以外は（１３）と同様に寸法安定性を評価した。
（１５）臭気評価：
上記（８）で成形した射出成形板を１ｃｍ×２ｃｍ×２ｍｍの大きさに切り出し、３０ｇをガラス製の集気ビンに入れ、密封した後、恒温槽にて８０℃で１時間加熱、その後１時間室温で放置してサンプルＡを得た。一方、集気ビンに同じ大きさの試料３０ｇを入れ、密封後、そのまま放置したものをサンプルＢとした。これら２つのサンプル（Ａ、Ｂ）を、臭気判定士の指示に基づき、３点臭気比較法にて官能検査を実施した。比較方法はサンプルＡを２つ、サンプルＢを１つ準備し、これら３つのサンプルの中から１つだけ異なるものを抽出する方法である。１０人のパネラーに対して実施し、正解者の数が３人未満を○、３人以上５人未満を△、６人以上を×として評価した。
【００２５】
（１６）加温保管時の開栓性：
上記（８）に記載の射出成形板を試料に用い、ＪＩＳ−Ｋ−７１６０に記載の方法で試験片に４型の試料を用いて引張衝撃試験を行い、試料の標線間で測定した２３℃での引張破断伸びの測定値（Ｄ２３）と、４０℃での測定値（Ｄ４０）との比を求め、Ｄ４０／Ｄ２３の値が２倍未満である場合を○、２倍以上３倍未満を△、３倍以上を×とした。
（１７）成形性：
射出成形において、シリンダー温度が２００℃、金型温度５０℃、射出圧力８００ｋｇｆ／ｃｍ２  、射出速度５０％の条件下で、厚さ２ｍｍ、幅１０ｍｍの異型スパイラルフロー成形を行い、そのときの流動長さで評価した。流動長さが２５ｃｍ以上であれば十分な高速成形性が得られると判断した。
【００２６】
【実施例１】
チーグラー型触媒を用いたスラリー重合法で、直列に接続した２つの重合器による二段重合を行い、表１に記載の成分Ａを重合後、成分Ｂを重合して実施例１に記載の樹脂を得た。用いたコモノマーは１−ブテンである。第一段目には、モノマーとしてエチレンのみを供給し、第２段目にはエチレンと１−ブテンを供給することにより重合した。得られたパウダー状態の樹脂に、添加剤としてステアリン酸カルシウムを８００ｐｐｍ、フェノール系酸化防止剤（チバ・スペシャリティ・ケミカルズ社製；イルガノックス１０７６）を３００ｐｐｍ加えて、あらかじめ混合機で攪拌混合後、二軸押出機（日本製鋼社製；ＴＥＸ４４ＨＣＴ−４９ＰＷ−７Ｖ）を使用して、シリンダー温度２００℃、押出量３５ｋｇ／時間の条件で混練しながら押出し、組成物を得た。成分Ａと成分Ｂとの配合比は各成分の生産量より求め、表１に記載の各物性値、評価データは前記した測定法に基づいて実施した。実施例１の樹脂は、剛性（引張降伏応力、曲げ弾性率）、衝撃強度（シャルピー衝撃強度）、耐ストレスクラック性（ＥＳＣＲ）のすべての物性において良好な結果を示し、また、射出成形時の成形性も良好であった。更に、寸法安定性や加温保管時の寸法安定性、臭気評価、加温保管時の開栓性（Ｄ４０／Ｄ２３）などの各種の製品物性も非常に良好な結果であった。
【００２７】
【実施例２、３】
表１に示した成分Ａおよび成分Ｂのそれぞれの物性値となるよう重合し、実施例１と同様にして樹脂を得た。表１に示した通り、剛性、衝撃強度、耐ストレスクラック性、製品の寸法安定性、加温保管時の寸法安定性、臭気評価、Ｄ４０／Ｄ２３、成形性のいずれもが良好な結果であった。
【００２８】
【表１】
2004244557.tif 000002
【００２９】
【比較例１】
以下の比較例においては、実施例１に記載の二段重合装置を用いて重合し、押出後、樹脂を得た。ただし、比較例１においては、第二段目で使用するコモノマーの１−ブテン量を増加させ、表２に記載の通り、混合後の樹脂の密度を９５２ｋｇ／ｍ３  になるように重合を行った。このポリエチレン樹脂を用いて、実施例１と同様に物性値、製品物性を評価したところ、剛性（引張降伏応力）が不足し、加温保管時の寸法安定性、臭気、開栓性の指標であるＤ４０／Ｄ２３も不良であった。
【００３０】
【比較例２】
成分Ａを重合する際、モノマーとしてエチレンと１−ブテンを共重合させて密度が低くなるよう調整し、成分Ａと成分Ｂとの混合後のＭＦＲＤの値が大きくなるよう実施例１と同様にして樹脂を得、実施例１と同様に評価を行った。耐ストレスクラック性、製品の寸法安定性、加温保管時の寸法安定性が不良であった。また、衝撃強度も低下した。
【比較例３】
成分ＡのＭＦＲＤが大きくなるよう重合することで、混合後の樹脂の分子量１０００以下の成分の割合が大きくなるよう調整して表２に記載の組成物を得た。得られた組成物は、分子量１０００以下の成分量が５．５％となり、臭気評価が不良であった。また、製品の寸法安定性、加温保管後の寸法安定性も不良であった。さらに、引張破壊時呼びひずみが非常に大きくなり、ボトルキャップの開栓性の指標であるＤ４０／Ｄ２３も不良であった。
【００３１】
【比較例４】
表２に記載の成分Ａを重合後、混合後のＭＦＲＤが０．５となるように成分Ｂを重合した。この時のＦＲＲ（Ｇ／Ｄ）は３７であった。この組成物を実施例１と同様に評価したところ、引張破壊時の呼びひずみが大きく、Ｄ４０／Ｄ２３の評価が不良であった。また、流動性が悪化し、成形性も不良であった。
【比較例５】
表２に記載の通り、成分ＡのＭＦＲＤの値が小さくなるよう重合して組成物を得た。このときの分子量１０００以下の成分量は０．１重量％であり、成形後の製品の寸法安定性および加温保管後の製品の寸法安定性が不良であった。
【００３２】
【表２】
2004244557.tif 000003
【００３３】
【発明の効果】
本発明により、製品の寸法安定性および加温保管時の寸法安定性、更には加温保管時のキャップの開栓性も良好なボトルキャプ用ポリエチレン樹脂組成物を提供できた。また、剛性と耐衝撃性とのバランスに優れ、内圧のかかる炭酸飲料や加温保管した飲料ボトルにも充分適用可能な耐ストレスクラック性を持ち、かつ、低臭気性でブリードアウトなどが少なく、飲料容器に使用した際の食品との接触における安全性にも優れる。更に、成形性も優れるとともに、リサイクルも可能であることから安価に樹脂を供給することが可能である。従って、本発明のポリエチレン樹脂組成物は、飲料容器のボトルキャップ用途に最適である。